КАТАЛИЗАТОР ОКИСЛЕНИЯ ДЛЯ ДВИГАТЕЛЯ, РАБОТАЮЩЕГО НА ОБЕДНЕННОМ СЖАТОМ ПРИРОДНОМ ГАЗЕ

1. Каталитическая композиция, выполненная с возможностью превращения углеводородов в содержащем углеводороды потоке, причем каталитическая композиция содержит компонент металла платиновой группы (PGM), нанесенный на материал, содержащий оксид циркония, причем оксид циркония составляет по меньшей мере 90 мас. % в моноклинной фазе.
2. Каталитическая композиция по п. 1, где компонент металла платиновой группы (PGM) выбирают из группы, состоящей из палладия, платины и их комбинаций.
3. Каталитическая композиция по п. 1, где композиция содержит от около 0.01% до около 6.0 мас. % компонента металла платиновой группы (PGM), вычисленного в виде металла и на основе общей массы комбинированного PGM и материала, содержащего оксид циркония.
4. Каталитическая композиция по п. 2, где компонент металла платиновой группы (PGM) содержит платину и палладий, присутствующие при массовом соотношении от около 1:1 до около 0.1:1.
5. Каталитическая композиция по п. 4, где один или оба из палладия и платины находится в форме коллоидно нанесенных наночастиц.
6. Каталитическая композиция по п. 1, где материал, содержащий оксид циркония, содержит не более чем 10% тетрагональной фазы.
7. Каталитическая композиция по п. 1, где материал, содержащий оксид циркония, имеет объем пар от около 0.15 до около 0.4 мл/г.
2
8. Каталитическая композиция по п. 1, где материал, содержащий оксид циркония, имеет площадь поверхности по БЭТ от около 25 до около 100 м/г.
9. Каталитическая композиция по п. 1, где материал, содержащий оксид циркония, имеет радиус пор от около 1 нм до около 20 нм.
10. Каталитическая композиция по п. 1, где материал, содержащий оксид циркония, после гидротермального состаривания при 600°С в течение 12 часов, имеет сайты сильной кислоты Льюиса в количестве в интервале от около 50 до около 150 мкмоль/грамм.
11. Каталитическая композиция по п. 1, где после воздействия серы, композиция содержит соотношение максимумов интенсивностей сигнала мостиковой СО группы относительно сигнала поглощения линейной СО группы, измеренных посредством CO-DRIFT экспериментов, причем указанное соотношение максимумов интенсивностей находится в интервале от около 0.5 до около 2.
12. Способ получения каталитической композиции, включающий объединение материала, содержащего оксид циркония, с коллоидным раствором по меньшей мере одного предшественника металла платиновой группы, так что по меньшей мере один металл платиновой группы включается в форме наночастиц на материал, содержащий оксид циркония.
13. Способ по п. 12, где материал, содержащий оксид циркония, составляет по меньшей мере 90 мас. % в моноклинной фазе.
14. Каталитическое изделие, содержащее:
подложку катализатора, имеющую множество каналов, предназначенных для течения газа, причем каждый канал имеет поверхность стенки; и
каталитическое покрытие, содержащее каталитическую композицию по любому из пп. 1-11.
15. Каталитическое изделие по п. 14, где каталитическая подложка представляет собой проточную сотообразную подложку или подложку фильтра с проточными стенками.
3
16. Каталитическое изделие по п. 14, где каталитическое покрытие присутствует на подложке при загрузке по меньшей мере около 1.0 г/дюйм.
3
17. Каталитическое изделие по п. 14, где общая загрузка компонента металла платиновой группы (PGM) каталитической композиции на подложке составляет по меньшей мере около 30 г/фут.
18. Способ превращения углеводорода в потоке выхлопного газа, включающий контактирование потока газа с каталитической композицией по любому из пп. 1-11 в течение периода времени и при температуре, достаточных для уменьшения уровня углеводорода в потоке газа.
19. Способ по п. 18, где каталитическая композиция имеет улучшенную устойчивость к сере и более легко восстанавливается после воздействия серы для превращения метана в потоке выхлопного газа.
20. Способ по п. 18, где поток выхлопного газа происходит из двигателя, работающего на обедненном сжатом природном газе.